(57)【要約】      （修正有）【課題】湿し液と適合性であり、可変データリソグラフィー印刷に有用なインク組成物、及びプロセスの提供。【解決手段】インク組成物は、着色剤と、低温で基材への優れた転写を維持しつつ、組成物の粘度を約１．０５〜約２倍上げる高粘度増粘剤とを含む。可変データリソグラフィー印刷のためのプロセスは、画像化部材表面に湿し液を適用することと；前記画像化部材表面の選択的な位置から湿し液を蒸発させることによって潜像を作成し、疎水性非画像領域と親水性画像領域を作成することと；インク成分を含むインク組成物を前記親水性画像領域に適用することによって潜像を現像することとを含む。【選択図】なし【特許請求の範囲】
【請求項１】
可変データリソグラフィー印刷のためのインク組成物であって、
インク組成物の溶液に懸濁した、インク媒剤および少なくとも１つの着色剤成分を含み、
前記溶液は、
少なくとも１つの分散剤；
熱安定剤；および
互いに非常に特殊な比率で使用される少なくとも３つ以上の光開始剤を含む光開始剤系のうち、２つ以上を含み；
前記少なくとも３つ以上の光開始剤は、可変リソグラフィー印刷における複数の短ＵＶ光の露光によって硬化効率が向上する、インク組成物。
【請求項２】
前記溶液が、レオロジー改質剤をさらに含む、請求項１に記載のインク組成物。
【請求項３】
前記媒剤が、一官能、二官能および三官能アクリレートモノマー、四官能アクリレート、およびオリゴマーを含む化合物の群から選択されるモノマー化合物を含む放射線硬化性化合物である、請求項２に記載のインク組成物。
【請求項４】
前記少なくとも１つの着色剤成分が顔料を含み、この顔料成分が、重量で少なくとも１５％の割合である、請求項３に記載のインク組成物。
【請求項５】
少なくとも３つ以上の光開始剤が、遊離ラジカル光開始剤または光開始剤部分からなる群から選択され、前記光開始剤が、１−ヒドロキシ−シクロヘキシル−フェニル−ケトン、ビス（２，４，６−トリメチルベンゾイル）−フェニルホスフィンオキシド、オリゴ［２−ヒドロキシ−２−メチル−１−［４−（１−メチルビニル）フェニル］プロパノン］、２−ジメチルアミノ−２−（４−メチル−ベンジル）−１−（４−モルホリン−４−イル−フェニル）−ブタン−１−オンおよび２−メチル−１［４−メチルチオ］フェニル］−２−モルホリノプロパン−１−オン、またはこれらの混合物または組み合わせを含む、請求項３に記載のインク組成物。
【請求項６】
可変リソグラフィー印刷のためのプロセスであって、
画像化部材表面に湿し液を適用することと；
前記画像化部材表面の選択的な位置から湿し液を蒸発させることによって潜像を作成し、疎水性非画像領域と親水性画像領域を作成することと；
インク成分を含むインク組成物を前記親水性画像領域に適用することによって潜像を現像することと；
現像した潜像を受け入れ基材に転写することとを含み、
前記インク組成物が、インク組成物の溶液に懸濁した、インク媒剤および少なくとも１つの着色剤成分を含み、
前記溶液が、
少なくとも１つの分散剤；
熱安定剤；および
互いに非常に特殊な比率で使用される少なくとも３つ以上の光開始剤を含む光開始剤系のうち、２つ以上を含み；
前記少なくとも３つ以上の光開始剤は、可変リソグラフィー印刷における複数の短ＵＶ光の露光によって硬化効率が向上する、プロセス。
【請求項７】
前記溶液が、さらに、レオロジー改質剤を含み、
前記レオロジー改質剤が、インク組成物中に約１重量％〜約１０重量％の範囲で存在する、請求項６に記載の可変リソグラフィー印刷のためのプロセス。
【請求項８】
前記媒剤が、一官能、二官能および三官能アクリレートモノマー、四官能アクリレート、およびオリゴマーを含む化合物の群から選択されるモノマー化合物を含む放射線硬化性化合物である、請求項７に記載の可変リソグラフィー印刷のためのプロセス。
【請求項９】
前記少なくとも３つ以上の光開始剤が、遊離ラジカル光開始剤または光開始剤部分からなる群から選択され、前記光開始剤が、１−ヒドロキシ−シクロヘキシル−フェニル−ケトン、ビス（２，４，６−トリメチルベンゾイル）−フェニルホスフィンオキシド、オリゴ［２−ヒドロキシ−２−メチル−１−［４−（１−メチルビニル）フェニル］プロパノン］、２−ジメチルアミノ−２−（４−メチル−ベンジル）−１−（４−モルホリン−４−イル−フェニル）−ブタン−１−オンおよび２−メチル−１［４−メチルチオ］フェニル］−２−モルホリノプロパン−１−オン、またはこれらの混合物または組み合わせを含む、請求項８に記載の可変リソグラフィー印刷のためのプロセス。
【請求項１０】
前記少なくとも１つの着色剤成分が顔料を含み、顔料成分が、重量で少なくとも１５％の割合である、請求項８に記載の可変リソグラフィー印刷のためのプロセス。
【発明の詳細な説明】
【技術分野】
【０００１】
本明細書には、湿し液と適合性であり、可変データリソグラフィー印刷に有用な特定のインク組成物が開示される。本開示は、このようなインク組成物を使用する方法、例えば、可変リソグラフィー印刷用途で使用する方法にも関する。
【背景技術】
【０００２】
従来のリソグラフィー印刷技術は、例えば、デジタル印刷システムによって実現可能なような、部数ごとに印刷される画像を変える真の高速可変データ印刷プロセスに適応することができない。しかしながら、リソグラフィープロセスは、使用するインクの品質および色域に起因して、非常に高品質の印刷を与えるため、信頼できることが多い。リソグラフィーインクは、他のインク、トナーおよび多くの他の種類の印刷材料またはマーキング材料と比較して、安価でもある。
【０００３】
インクを用いるデジタル印刷は、可変データリソグラフィー印刷システムまたはデジタルオフセット印刷システムまたはデジタルアドバンスドリソグラフィー画像化システムを使用する。「可変データリソグラフィー印刷」は、リソグラフィーインクを用い、画像ごとに変更されてもよいデジタル画像データに基づくリソグラフィー印刷のために構成されたシステムである。「可変データリソグラフィー印刷」または「デジタルインクを用いる印刷」または「デジタルオフセット印刷」またはデジタルアドバンスドリソグラフィー画像化は、基材の上に、画像作成プロセスで基材の上にある画像のそれぞれの後に続くレンダリングを用いて変えることができる画像を製造するための可変データ画像のリソグラフィー印刷である。
【０００４】
例えば、デジタルオフセット印刷プロセスは、可変画像データに従って湿し液の層で選択的にコーティングされたフルオロシリコーン含有画像化部材または印刷プレートの一部に、放射性硬化性インクを転写することを含んでいてもよい。湿し液の領域は、集束された放射線源（例えば、レーザー光源）に露光することによって除去され、ポケットが生成する。それによって、湿し液中の一時的なパターンを印刷プレートの上に作成する。その上に適用されたインクは、湿し液を除去することによって作られたポケット内に保持される。次いで、インク表面を基材と接触させ、インクは、湿し液層のポケットから基材へと移動する。次いで、湿し液を除去し、湿し液の新しい均一な層を印刷プレートに適用し、このプロセスを繰り返してもよい。次いで、インクを、印刷プレートから基材（例えば、画像が印刷され、硬化される紙、プラスチックまたは金属）へと転写する。画像化プレートの同じ部分を、場合により、インクの種類に依存して洗浄し、これを使用し、可変画像データに基づいて、前の画像とは異なる次の画像を製造してもよい。
【発明の概要】
【発明が解決しようとする課題】
【０００５】
デジタルオフセット印刷インクは、システム成分の材料と適合性であり、濡れ性および転写性を含むサブシステム成分の機能の要求事項を満たしつつ、リソグラフィー印刷プロセスによって付与されるレオロジー要求事項を満たさなければならないため、従来のインクとは異なる。印刷プロセスの研究から、デジタルアドバンスドリソグラフィーの画像化ブランケットでのインク転写には粘度が高い方が好ましく、印刷基材への転写性を向上させるためにも高い粘度が必要であることが示された。結果として、デジタルアドバンスドリソグラフィーの画像化インクの初期の設計は、高速印刷用途（＞１ｍ／ｓ）、特に、高い出力密度（ＯＤ）での高速印刷用途にとって受け入れることができない硬化性能であることがわかった。
【課題を解決するための手段】
【０００６】
この実施形態の態様によれば、本開示は、湿し液と適合性であり、可変データリソグラフィー印刷に有用な特定のインク組成物に関する。インク組成物は、着色剤と、高粘度増粘剤とを含む。可変データリソグラフィー印刷のためのプロセスは、画像化部材表面に湿し液を適用することと；前記画像化部材表面の選択的な位置から湿し液を蒸発させることによって潜像を作成し、疎水性非画像領域と親水性画像領域を作成することと；インク成分を含むインク組成物を前記親水性画像領域に適用することによって潜像を現像することとを含み、このインクは、改良された硬化性能および画像の堅牢性を有するように配合される。このことは、互いに非常に特殊な比率で使用されるそれぞれの光開始剤と共に４つの光開始剤系を使用して達成される。
【図面の簡単な説明】
【０００７】
【図１】図１は、本開示のインク組成物を使用可能な関連技術のインクを用いるデジタル印刷システムを示すシステムのブロック図を示す。
【図２】図２は、実施形態に従ってＤｏｕｂｌｅ  ＭＥＫ  Ｒｕｂによって測定されるような印刷の堅牢性に対する硬化速度の影響を示す。
【図３】図３は、実施形態にかかるＭＥＫ  Ｒｕｂ  Ｔｅｓｔに使用される印刷物の厚みを示す。
【図４】図４は、実施形態にかかる提案されたデジタルアドバンスドリソグラフィーの画像化インクセットのための最適化のまとめとＤｏｕｂｌｅ  ＭＥＫ  Ｒｕｂ  Ｏｎｅ−Ｐａｓｓ  Ｄａｔａを示す。
【図５】図５は、以前の主要な設計と比較して、実施形態にかかる提案されたデジタルアドバンスドリソグラフィーの画像化インクセットのためのＤｏｕｂｌｅ  ＭＥＫ  Ｒｕｂ  Ｄａｔａを示す。
【図６】図６は、実施形態にかかる提案されたインクセットの粘度データのプロットである。
【図７】図７は、実施形態にかかるデジタルアドバンスドリソグラフィー画像化システムのための３つ以上の光開始剤インクセットを製造するためのプロセスフロー図を示す。
【発明を実施するための形態】
【０００８】
例示的な実施形態は、本明細書に記載する組成物、装置およびシステムの精神および範囲に含まれ得るように、あらゆる代替物、改変物、等価物を包含することを意図している。
【０００９】
本明細書に開示されるプロセスおよび装置のもっと完全な理解は、添付の図面を参照することによって得ることができる。これらの図面は、簡便さと、既存の技術および／または本開発内容を示す容易さに基づく単なる模式的な図であり、従って、アセンブリまたはその構成成分の相対的な大きさおよび寸法を示すことを意図していない。図面において、同様の数字は、同様の要素または同じ要素を示すために全体的に使用される。
【００１０】
実施例１は、可変データリソグラフィー印刷のためのインク組成物であって、インク組成物の溶液に懸濁した、インク媒剤および少なくとも１つの着色剤成分を含み、前記溶液は、少なくとも１つの分散剤；熱安定剤；および互いに非常に特殊な比率で使用される少なくとも３つ以上の光開始剤を含む光開始剤系のうち、２つ以上を含み；前記少なくとも３つ以上の光開始剤は、可変リソグラフィー印刷における複数の短ＵＶ光の露光によって硬化効率が向上する、インク組成物を含む。
【００１１】
実施例２は、実施例１を含み、前記溶液が、さらに、レオロジー改質剤を含む。
【００１２】
実施例３は、実施例２を含み、前記媒剤が、一官能、二官能および三官能の希釈可能なアクリレートモノマーおよびオリゴマーを含む化合物の群から選択される希釈可能なモノマーを含む希釈可能な放射線硬化性化合物である。
【００１３】
実施例４は、実施例３を含み、前記少なくとも１つの着色剤成分が顔料を含み、この顔料成分が、重量で少なくとも１５％の割合である。
【００１４】
実施例５は、実施例３を含み、少なくとも３つ以上の光開始剤が、Ｉｒｇａｃｕｒｅ  ３７９、Ｅｓａｃｕｒｅ  Ｋｉｐ  １５０、Ｉｒｇａｃｕｒｅ  ８１９、Ｉｒｇａｃｕｒｅ  １８４、ＡＤＤＩＴＯＬ  ＬＸ、ＡＤＤＩＴＯＬ  ＤＸ、ＡＤＤＩＴＯＬ  ＢＤＫ、ＡＤＤＩＴＯＬ  ＣＰＫ、ＡＤＤＩＴＯＬ  ＤＭＭＴＡ、ＡＤＤＩＴＯＬ  ＴＰＯのうち、１つ以上から選択される。
【００１５】
実施例６は、実施例５を含み、前記増粘剤成分は、前記溶液中、重量で９％以下の範囲であり、前記光開始剤系は、互いに非常に特殊な比率で使用される少なくとも４つ以上の光開始剤を含む。
【００１６】
実施例７は、実施例５を含み、前記増粘剤成分は、１、２、８．８１または９重量％の量である。
【００１７】
実施例８は、実施例５を含み、前記レオロジー改質剤は、２、４、８または９重量％の量である。
【００１８】
実施例９は、実施例１を含み、前記少なくとも３つ以上の光開始剤は、ＩｒｇａｃｕｒｅおよびＥｓａｃｕｒｅ  Ｋｉｐのうち１つ以上から選択される。
【００１９】
実施例１０は、実施例９を含み、前記少なくとも３つ以上の光開始剤の相対比は、０．５７：１：０．６８：０．１４であり、全体の濃度は、約８．４重量％である。
【００２０】
実施例１１は、実施例１０を含み、前記少なくとも３つ以上の光開始剤は、Ｉｒｇａｃｕｒｅ  ３７９、Ｅｓａｃｕｒｅ  Ｋｉｐ  １５０、Ｉｒｇａｃｕｒｅ  ８１９およびＩｒｇａｃｕｒｅ  １８４である。
【００２１】
実施例１２は、可変リソグラフィー印刷のためのプロセスであって、画像化部材表面に湿し液を適用することと；前記画像化部材表面の選択的な位置から湿し液を蒸発させることによって潜像を作成し、疎水性非画像領域と親水性画像領域を作成することと；インク成分を含むインク組成物を前記親水性画像領域に適用することによって潜像を現像することと；現像した潜像を受け入れ基材に転写することとを含み、前記インク組成物が、インク組成物の溶液に懸濁した、インク媒剤および少なくとも１つの着色剤成分を含み、前記溶液が、少なくとも１つの分散剤；熱安定剤；および互いに非常に特殊な比率で使用される少なくとも３つ以上の光開始剤を含む光開始剤系のうち、２つ以上を含み；前記少なくとも３つ以上の光開始剤は、可変リソグラフィー印刷における複数の短ＵＶ光の露光によって硬化効率が向上する、プロセスを含む。
【００２２】
実施例１３は、実施例１２を含み、前記溶液は、さらに、レオロジー改質剤を含み、前記レオロジー改質剤は、２、４、８または９重量％の量である。
【００２３】
ある量と組み合わせて使用される修飾語「約」は、述べられている値を含み、その内容によって示されている意味を有する（例えば、特定の量の測定に関連する程度の誤差を少なくとも含む）。特定の値と共に用いられる場合、その値も開示しているものと考えるべきである。例えば、「約２」の用途は、値「２」も開示しており、「約２〜約４」の範囲は、「２〜４」の範囲も開示している。
【００２４】
本発明の実施形態は、この観点で限定されないが、「複数」および「複数の」という用語は、本明細書で使用される場合、例えば、「複数」または「２つ以上」を含んでいてもよい。「複数」および「複数の」という用語は、２つ以上の成分、デバイス、要素、ユニット、パラメーターなどを記載するために明細書全体で使用されてもよい。例えば、「複数のステーション」は、２つ以上のステーションを含んでいてもよい。「第１」、「第２」などの用語は、本明細書では、順序、品質または重要性をなんら示さず、むしろ、１つの要素を別の要素と区別するために使用される。単数形「１つの（ａ）」、「１つの（ａｎ）」という用語は、量の限定を示すものではなく、参照物が少なくとも１つ存在することを示す。
【００２５】
本明細書で使用する場合、「印刷デバイス」または「印刷システム」という用語は、デジタル複写機または印刷機、スキャナ、画像印刷機、デジタル製造プレス、書類処理システム、画像再生機、製本機、ファクシミリ機、多機能機などを指し、いくつかのマーキングエンジン、フィード機構、スキャニングアセンブリおよび他の印刷媒体処理ユニット、例えば、紙フィーダー、フィニッシャーなどを含んでいてもよい。印刷システムは、シート、ウェブ、マーキング材料などを取り扱うことができる。印刷システムは、任意の表面上に印などをつけることができ、入力シートの上の印を読み取る任意の機械であり、またはこのような機械の組み合わせである。
【００２６】
本明細書における「印刷媒体」という用語は、一般的に、あらかじめ切断されているか、またはウェブで供給されるかによらず、通常は可撓性であり、時には湾曲した紙、基材、プラスチック、または画像のための他の適した物理的な印刷媒体基材の物理的なシートを指す。
【００２７】
図１に示されるように、例示的なシステム１００は、画像化部材１１０を備えていてもよい。システム１００は、本開示のインク組成物を使用可能な可変リソグラフィーのためのシステムである。画像化部材１１０は、図１に示す実施形態ではドラムであるが、この例示的な記載は、画像化部材１１０が、ドラム、プレートまたはベルト、または別の現在知られていないか、または将来開発される形態を含む実施形態を排除するものであると解釈すべきではない。再画像作成可能な表面は、例えば、特に、ポリジメチルシロキサン（ＰＤＭＳ）を含め、シリコーンと一般的に呼ばれる材料群を含む材料から作られてもよい。例えば、シリコーン、フルオロシリコーンおよび／またはＶＩＴＯＮを使用してもよい。再画像作成可能な表面は、取り付け層の上にある比較的薄い層から作られてもよく、この比較的薄い層の厚みは、印刷性能またはマーキング性能、耐久性および製造可能性のバランスを保つように選択される。
【００２８】
画像化部材１１０を使用し、転写爪１１２で、画像受け入れ媒体基材１１４にインク画像を適用する。画像転写機構１６０の一部としてインプレッションローラー１１８によって転写爪１１２が作られ、転写爪１１２は、画像化部材１１０の方向に圧力を加える。画像受け入れ媒体基材１１４は、任意の特定の組成（例えば、紙、プラスチックまたはコンポジットシート膜）に限定されると考えるべきではない。多種多様な画像受け入れ媒体基材の上に画像を製造するために、例示的なシステム１００を使用してもよい。顔料密度が１０重量％より大きなマーキング材料を含め、使用可能なマーキング（印刷）材料の広い自由度が存在する。本開示は、例示的なシステム１００によって適用され、画像受け入れ媒体基材１１４の上に出力画像を製造し得るインク、顔料および他の材料であると一般的に理解されるものを含め、広範囲の印刷材料またはマーキング材料を指すために、インクという用語を使用するだろう。
【００２９】
例えば、円柱形のコア、または円柱形のコアの上の１つ以上の構造的な層であってもよい、構造的な取り付け層の上に作られた再画像作成可能な表面で構成される画像化部材１１０。
【００３０】
例示的なシステム１００は、一般的に、画像化部材１１０の再画像作成可能な表面を湿し液で均一に濡らすための一連のローラーを備える湿し液システム１２０を含む（湿し液ローラーまたは湿し液ユニットと考えてもよい）。湿し液システム１２０の目的は、一般的に均一な制御された厚みを有する湿し液の層を、画像化部材１１０の再画像作成可能な表面に運ぶことである。上述のように、湿し液（例えば、給湿液）が、主に水を含んでいてもよいことが知られており、以下にかなり詳細に記載されるように、表面張力を下げ、その後のレーザーによるパターン形成を補助するために必要な蒸発エネルギーを下げるために、場合により、少量のイソプロピルアルコールまたはエタノールを加えてもよい。同様に、給湿液に少量の特定の界面活性剤を加えてもよい。または、他の適切な湿し液を用い、インクを用いるデジタルリソグラフィーシステムの性能を高めてもよい。例示的な湿し液としては、水、Ｎｏｖｅｃ（登録商標）７６００（１，１，１，２，３，３−ヘキサフルオロ−４−（１，１，２，３，３，３−ヘキサフルオロプロポキシ）ペンタン、ＣＡＳ番号８７０７７８−３４−０を有する）およびＤ４（オクタメチルシクロテトラシロキサン）が挙げられる。
【００３１】
画像化部材１１０の再画像作成可能な表面で湿し液を計量したら、湿し液の厚みを、センサー１２５を用いて測定してもよく、センサー１２５が、湿し液システム１２０によって、画像化部材１１０の再画像作成可能な表面の上にある湿し液の計量を制御するためのフィードバックを与えてもよい。
【００３２】
湿し液システム１２０によって、画像化部材１１０の再画像作成可能な表面上に正確で均一な量の湿し液が与えられた後、光によってパターン形成するサブシステム１３０を使用し、例えば、レーザーエネルギーを用い、湿し液の層を画像になるようにパターン形成することによって、均一な湿し液の層に潜像を選択的に作成してもよい。典型的には、湿し液は、光学エネルギー（ＩＲまたは可視光）を効果的に吸収しないだろう。画像化部材１１０の再画像作成可能な表面は、理想的には、湿し液の加熱によるエネルギーの無駄使いを最小限にし、高い空間解像能を維持するために、熱の横方向への広がりを最小限にするため、表面付近で、光によってパターン形成するサブシステム１３０から放出されるレーザーエネルギー（可視光または不可視光、例えば、ＩＲ）のほとんどを吸収すべきである。または、入射光レーザーエネルギーの吸収を助けるために、適切な放射線感受性要素を湿し液に加えてもよい。光によってパターン形成するサブシステム１３０を、レーザーエミッターとして上に記載したが、湿し液をパターン形成するために光学エネルギーを運ぶために、さまざまな異なるシステムを使用してもよいことを理解すべきである。
【００３３】
例示的なシステム１００の光によってパターン形成するサブシステム１３０によって行われるパターン形成プロセスで操作中の機構は、当該技術分野で既知である。簡単に言うと、光によってパターン形成するサブシステム１３０からの光学パターン形成エネルギーの適用によって、湿し液の層の一部を選択的に除去する。
【００３４】
光によってパターン形成するサブシステム１３０によって湿し液の層をパターン形成した後、画像化部材１１０の再画像作成可能な表面の上のパターン形成された層は、インク付与サブシステム１４０に送り出される。インク付与サブシステム１４０を使用し、湿し液の層の上と、画像化部材１１０の再画像作成可能な表面の上に均一なインク層を塗布する。インク付与サブシステム１４０は、さらに、加熱したインク浴を備えており、その温度は、温度制御モジュールによって制御される。インク付与サブシステム１４０は、画像化部材１１０の再画像作成可能な表面の層と接触する１つ以上のインク作成ローラーの上にあるオフセットリソグラフィーインクを計量するために、アニロックスローラーを使用してもよい。別個に、インク付与サブシステム１４０は、再画像作成可能な表面にインクを正確な供給速度で与えるために、他の従来の要素（例えば、一連の計量ローラー）を備えていてもよい。インク付与サブシステム１４０は、再画像作成可能な表面のうち、画像が作成された部分をあらわすポケットにインクを堆積させつつ、湿し液が初期化されていない部分にあるインクが、これらの部分に付着しないようにしてもよい。
【００３５】
画像化部材１１０の再画像作成可能な層に残留するインクの凝集性および粘度を、多くの機構によって変えてもよい。あるこのような機構は、レオロジー（複素粘弾性）を制御するサブシステム１５０の使用を含んでいてもよい。レオロジーを制御するシステム１５０は、例えば、再画像作成可能な表面層に対するインクの結合強度を上げるために、再画像作成可能な表面に部分的に架橋するインクのコアを作成してもよい。硬化機構は、光学的な硬化または光硬化、熱硬化、乾燥または化学的に硬化させる種々の形態を含んでいてもよい。複数の物理的な冷却機構によって、また、化学的な冷却によって、冷却を利用してレオロジーを変えてもよい。
【００３６】
次いで、インクを、転写サブシステム１６０を用い、画像化部材１１０の再画像作成可能な表面から、画像受け入れ媒体の基材１１４に転写する。基材１１４が、画像化部材１１０とインプレッションローラー１１８の間にある爪１１２を通過するにつれて転写が起こり、画像化部材１１０の再画像作成可能な表面の空洞内にあるインクが基材１１４と物理的に接触する。レオロジーを制御するシステム１５０によって改質されたインクが付着すると、インクの付着を変えることによって、インクが基材１１４に接着し、画像化部材１１０の再画像作成可能な表面から分離する。転写爪１１２での温度条件および圧力条件を注意深く制御することによって、画像化部材１１０の再画像作成可能な表面から基材１１４へのインク転写効率を９５％より高くすることができるだろう。ある程度の湿し液が、基材１１４を濡らしてもよいが、このような湿し液の体積は最小限であり、すばやく蒸発するか、または基材１１４によって吸収されるだろう。
【００３７】
特定のオフセットリソグラフィーシステムでは、オフセットローラー（図１に示していない）が、まず、インク画像のパターンを受け入れ、次いで、インク画像のパターンを、既知の間接的な転写方法によって基材に転写してもよいことを理解すべきである。大部分のインクを基材１１４に転写した後、任意の残留インクおよび／または残留する湿し液は、好ましくは、表面を傷つけたり、摩耗したりすることなく、画像化部材１１０の再画像作成可能な表面から除去されなければならない。残留する湿し液を除去するために、エアナイフを使用してもよい。しかしながら、ある程度の量のインク残留物が残っていてもよいことが予想される。このような残ったインク残留物の除去は、ある形態の洗浄サブシステム１７０を使用することによって達成されてもよい。洗浄サブシステム１７０は、少なくとも第１の洗浄部材（例えば、画像化部材１１０の再画像作成可能な表面と物理的に接触する粘着性または接着性の部材、残留するインクおよび任意の残った少量の界面活性剤化合物を、画像化部材１１０の再画像作成可能な表面の湿し液から除去する粘着性または接着性の部材）を備える。次いで、粘着性または接着性の部材を、平滑なローラーと接触させ、このローラーに、粘着性または接着性の部材から残留するインクが移動してもよく、その後、例えば、ドクターブレードによって、平滑なローラーからインクを剥がしてもよい。
【００３８】
画像化部材１１０の再画像作成可能な表面の洗浄を促進し得る他の機構。しかしながら、洗浄機構にかかわらず、画像化部材１１０の再画像作成可能な表面からの残留するインクおよび湿し液の洗浄は、提案されているシステムでの印刷剥がれを防止するのに必須である。洗浄したら、画像化部材１１０の再画像作成可能な表面を、再び湿し液システム１２０に送り、これによって、画像化部材１１０の再画像作成可能な表面に新しい湿し液の層を供給し、このプロセスを繰り返す。
【００３９】
上述のように、デジタルオフセットインクは、インクを用いるデジタル印刷システムに特有の物理特性および化学特性を有していなければならない。このインクは、接触する材料（画像化プレートおよび湿し液および印刷可能な基材、例えば、紙、金属またはプラスチックを含む）と適合性でなければならない。インクは、サブシステムの構造および材料のセットによって定義される濡れ特性および転写特性を含むサブシステムのあらゆる機能的必要事項も満たさなければならない。
【００４０】
インクを用いるデジタル印刷のために配合されたインク（つまり、デジタルオフセットインク）は、多くの様式で、着色溶媒、ＵＶゲルインクおよび他のインクを含め、印刷用途のために開発される他のインクとは異なる。例えば、デジタルオフセットインクは、かなり多くの顔料を含み、従って、他のインクよりも室温での粘度が高く、アニロックスロールまたはインクジェットシステムによるインクの運搬が困難になる場合がある。デジタルオフセットインクは、非水性湿し液の選択肢と相溶性でありつつ、インクを用いるデジタル印刷プロセスのために使用される画像化部材によって付与される特定の濡れ特性および剥離特性の必要事項を満たさなければならない。デジタルオフセットインクによって、画像化部材表面が膨潤すべきではない。本実施形態の水で希釈可能なインクまたは水で希釈されたインクは、このような要求を満たすデジタルオフセットアクリレートインクを含む。
【００４１】
水で希釈可能なインクの実施形態にかかるデジタルオフセットインクは、有利には、関連技術のインクよりも湿し液（例えばＤ４）への溶解度がかなり低い。また、本実施形態のデジタルオフセットインクは、図１に示されるようなインクを用いたデジタル印刷システムに使用されるシリコーン含有画像化部材表面層（シリコーン、フルオロシリコーンまたはＶＩＴＯＮを含有する画像化プレートまたはブランケットであってもよい）を膨潤させる傾向がない。
【００４２】
このインクは、印刷プレート１１０、湿し液システム１２０に適用される給湿液、または他の硬化したインクまたは未硬化インクを含め、接触する材料と適合性でなければならない。濡れ特性および転写特性を含め、サブシステムの全ての機能的な要求も満たさなければならない。画像を形成したインクの転写は、インクが、ブランケット材料（プレート１１０）を一度均一に濡らし、ブランケットから基材（１１２、１１４および１１８）へと転写しなければならないため、困難である。洗浄サブステーションは、少量の残留インクしか除去することができないため、画像層の転写は、非常に効率のよいものでなければならない（少なくとも９０％程度の高さ）。洗浄後にブランケットに残留するインクは、その後の印刷において、受け入れることができないゴースト画像を生じさせる。驚くべきことではないが、インクのレオロジーは、インクの転写特徴において、重要な役割を果たす。
【００４３】
開示されるインク配合物は、デジタルリソグラフィー印刷に有用なカラー印刷インクセットの色域の拡張を目的とするインクセットの組成物を包含する。記載されるインク組成物は、デジタルアドバンスドリソグラフィーの画像化インクのための新しい組成物であり、転写、剥離およびデジタルアドバンスドリソグラフィーの画像化印刷プロセスにおいて望ましい印刷特性を可能にする特殊な材料特性を有するように配合されている。
【００４４】
本明細書に記載するインクは、以下の要素を含んでいてもよい。（ａ）放射線硬化性の水で希釈可能なアクリレートモノマー化合物（一官能性、二官能性および三官能性の水で希釈可能なアクリレートモノマー、オリゴマーを含む）；（ｂ）分散剤；（ｃ）顔料；（ｄ）クレイまたは添加剤；（ｅ）開始剤；（ｆ）さらなる硬化性化合物（モノマー、オリゴマー（Ｓａｒｔｏｍｅｒ  ＵＳＡ，ＬＬＣまたはＣＹＴＥＣ  Ｉｎｄｕｓｔｒｉｅｓ，Ｉｎｃ．製のオリゴマーを含む）、プレポリマー、ポリマーを含む）；（ｇ）界面活性剤、遊離ラジカル捕捉剤を含む添加剤；（ｈ）熱安定化剤など。
【００４５】
水で希釈した硬化性成分は、相変化インク媒体またはインク媒剤としての使用に適した、水で希釈可能であってもよい、任意の水で希釈可能なアクリレートまたはメタクリレートモノマー化合物を含んでいてもよく、水の添加は、可変デジタルデータリソグラフィー印刷のアーキテクチャで使用するためのバックグラウンド性能を調節し、および／または高めるために利用可能である。いくつかの実施形態において、水で希釈された硬化性成分は、水で希釈可能な機能性アクリレートモノマー、メタクリレートモノマー、多官能アクリレートモノマー、多官能メタクリレートモノマー、またはこれらの混合物または組み合わせである。例示的なアクリレートとしては、アクリレートモノマーまたはポリマー、例えば、ポリエステルアクリレートＳａｒｔｏｍｅｒ  ＣＮ２９４Ｅ、Ｓａｒｔｏｍｅｒ  ＣＤ−５０１、Ｓａｒｔｏｍｅｒ  ＣＮ９０１４、Ｓａｒｔｏｍｅｒ  ＣＮ２２８２およびＳａｒｔｏｍｅｒ  ＣＮ２２５６が挙げられるだろう。いくつかの実施形態において、成分の混合物は、水で希釈可能である。
【００４６】
インク組成物中で媒剤として使用可能な硬化性モノマーおよび希釈するアクリレートの例としては、トリメチロールプロパントリアクリレート；Ｓａｒｔｏｍｅｒ製のＳＲ−４９２、ＳＲ−５０１、ＳＲ−４４４、ＳＲ−４５４、ＳＲ−４９９、ＳＲ−５０２、ＳＲ−９０３５およびＳＲ−４１５；Ａｌｌｎｅｘ製のＥＢＥＣＲＹＬ  ８５３およびＥＢＥＣＲＹＬ  ５５００が挙げられるだろう。トリメチロールプロパントリアクリレートは、屈折率が１．４７４、比重が１．０６ｇ／ｃｍ３、ＡＰＨＡ  Ｃｏｌｏｒが３００未満、２５℃での粘度範囲が８０〜１２０ｃｐｓである。Ｓａｒｔｏｍｅｒ  ＳＲ−４９２は、３モルのプロポキシル化トリメチロールプロパントリアクリレートであり、屈折率が１．４５９、比重が１．０５ｇ／ｃｍ３、Ｔｇが−１５℃、ＡＰＨＡ  Ｃｏｌｏｒが３０、２５℃での粘度が９０ｃｐｓである。Ｓａｒｔｏｍｅｒ  ＳＲ−５０１は、６モルのプロポキシル化トリメチロールプロパントリアクリレートであり、屈折率が１．４５６７、比重が１．０４８ｇ／ｃｍ３、Ｔｇが−２℃、ＡＰＨＡ  Ｃｏｌｏｒが９０、２５℃での粘度が１２５ｃｐｓである。Ｓａｒｔｏｍｅｒ  ＳＲ−４４４は、ペンタエリスリトールトリアクリレートであり、屈折率が１．４８０１、比重が１．１６２ｇ／ｃｍ３、Ｔｇが１０３℃、ＡＰＨＡ  Ｃｏｌｏｒが５０、２５℃での粘度が５２０ｃｐｓである。Ｓａｒｔｏｍｅｒ  ＳＲ−４５４は、３モルのエトキシル化トリメチロールプロパントリアクリレートであり、屈折率が１．４６８９、比重が１．１０３ｇ／ｃｍ３、Ｔｇが１２０℃、ＡＰＨＡ  Ｃｏｌｏｒが５５、２５℃での粘度が６０ｃｐｓである。Ｓａｒｔｏｍｅｒ  ＳＲ−４９９は、６モルのエトキシル化トリメチロールプロパントリアクリレートであり、屈折率が１．４６９１、比重が１．１０６ｇ／ｃｍ３、Ｔｇが−８℃、ＡＰＨＡ  Ｃｏｌｏｒが５０、２５℃での粘度が８５ｃｐｓである。Ｓａｒｔｏｍｅｒ  ＳＲ−５０２は、９モルのエトキシル化トリメチロールプロパントリアクリレートであり、屈折率が１．４６９１、比重が１．１１ｇ／ｃｍ３、Ｔｇが−１９℃、ＡＰＨＡ  Ｃｏｌｏｒが１４０、２５℃での粘度が１３０ｃｐｓである。Ｓａｒｔｏｍｅｒ  ＳＲ−９０３５は、１５モルのエトキシル化トリメチロールプロパントリアクリレートであり、屈折率が１．４６９５、比重が１．１１３ｇ／ｃｍ３、Ｔｇが−３２℃、ＡＰＨＡ  Ｃｏｌｏｒが６０、２５℃での粘度が１６８ｃｐｓである。Ｓａｒｔｏｍｅｒ  ＳＲ−４１５は、２０モルのエトキシル化トリメチロールプロパントリアクリレートであり、屈折率が１．４６９９、比重が１．１１５ｇ／ｃｍ３、Ｔｇが−４０℃、ＡＰＨＡ  Ｃｏｌｏｒが５５、２５℃での粘度が２２５ｃｐｓである。ＥＢＥＣＲＹＬ  ８５３は、低粘度ポリエステルトリアクリレートであり、比重が１．１０ｇ／ｃｍ３、ＡＰＨＡ  Ｃｏｌｏｒが２００、２５℃での粘度が８０ｃｐｓである。ＥＢＥＣＲＹＬ  ５５００は、低粘度グリセロール誘導体トリアクリレートであり、比重が１．０７ｇ／ｃｍ３、ＡＰＨＡ  Ｃｏｌｏｒが６２、２５℃での粘度が１３０ｃｐｓである。他のトリアクリレート、モノアクリレート、ジアクリレート、テトラアクリレートおよびも��と多官能のアクリレートモノマー、希釈するアクリレートおよびこれらの種々の組み合わせ、も、インク組成物で媒剤として要することができる。
【００４７】
混合物中の１つ以上の成分は、インクが水で希釈可能であり、反応性成分自体が混和性であれば、水で希釈可能ではなくてもよい。水を加えてもよいのと同じ様式で、ある実施形態において、共反応性モノマーを加え、インクの極性を制御してもよい。水で希釈可能な硬化性成分の具体例としては、限定されないが、機能性の水溶性芳香族ウレタンアクリレート化合物（ＣＹＴＥＣからＥＢＥＣＲＹＬ  ２００３として入手可能）、二官能化合物ポリエチレングリコールジアクリレート（ＣＹＴＥＣからＥＢＥＣＲＹＬ  １１として入手可能）および三官能化合物ポリエーテルトリアクリレート（ＣＹＴＥＣからＥＢＥＣＲＹＬ  １２として入手可能）が挙げられる。モノマーまたはオリゴマーは、任意の適した量で存在していてもよい。いくつかの実施形態において、モノマーまたはオリゴマー、またはこれらの組み合わせは、硬化性インク組成物の合計重量を基準として、約１０〜約８５重量％、または約３０〜約８０重量％または約５０〜約７０重量％の量で加えられる。インク組成物に媒剤として使用可能な硬化性オリゴマーとしては、Ｓａｒｔｏｍｅｒ  ＣＮ２９４Ｅ；ＣＮ２２５６；ＣＮ２２８２；ＣＮ９０１４およびＣＮ３０９が挙げられるだろう。Ｓａｒｔｏｍｅｒ  ＣＮ２９４Ｅは、四官能アクリレート化ポリエステルオリゴマーである。ＣＮ２９４Ｅは、透明液体であり、比重が０．９３、６０℃での粘度が４，０００ｃｐｓである。Ｓａｒｔｏｍｅｒ  ＣＮ２２５６は、二官能ポリエステルアクリレートオリゴマーであり、屈折率が１．５０６２、Ｔｇが−２２℃、引張強度が６７５ｐｓｉ、６０℃での粘度が１１，０００ｃｐｓである。Ｓａｒｔｏｍｅｒ  ＣＮ２２８２は、四官能アクリレート化ポリエステルであり、比重が１．１５、６０℃での粘度が２，５００ｃｐｓの透明液体である。Ｓａｒｔｏｍｅｒ  ＣＮ９０１４は、二官能アクリレート化ウレタンであり、比重が０．９３、６０℃での粘度が１９，０００ｃｐｓの非透明液体である。Ｓａｒｔｏｍｅｒ  ＣＮ３０９は、アクリレートエステルを含有するオリゴマーであり、脂肪族疎水性骨格から誘導され、または、言い換えると、脂肪族アクリレートエステルである。ＣＮ３０９は、比重が０．９２、密度が７．６８ポンド／ガロン、表面張力が２６．３ｄｙｎｅｓ／ｃｍ、２５℃での粘度が１５０ｃｐｓ、６０℃での粘度が４０ｃｐｓの透明液体である。
【００４８】
インク媒剤としてインク組成物に使用可能な硬化性オリゴマーの例としては、Ｓａｒｔｏｍｅｒ製のＣＮ２９４Ｅ、ＣＮ２２５６、ＣＮ２２８２、ＣＮ９０１４およびＣＮ３０９；Ａｌｌｎｅｘ製のＥＢＥＣＲＹＬ  ８４０５、ＥＢＥＣＲＹＬ  ８４１１、ＥＢＥＣＲＹＬ  ８４１３、ＥＢＥＣＲＹＬ  ８４６５、ＥＢＥＣＲＹＬ  ８７０１、ＥＢＥＣＲＹＬ  ９２６０、ＥＢＥＣＲＹＬ  ５４６、ＥＢＥＣＲＹＬ  ６５７、ＥＢＥＣＲＹＬ  ８０９などが挙げられるだろう。ＥＢＥＣＲＹＬ  ８４０５は、１，６−ヘキサンジオールジアクリレート（ＨＤＤＡ）に重量で８０重量％（ｗｔ％）として希釈された四官能ウレタンアクリレートである。ＥＢＥＣＲＹＬ  ８４０５は、Ｇａｒｄｎｅｒ  Ｃｏｌｏｒが２、６０℃での粘度が４，０００ｃｐｓの透明液体である。ＥＢＥＣＲＹＬ  ８４１１は、イソボルニルアクリレート（ＩＢＯＡ）に重量で８０ｗｔ％として希釈された二官能ウレタンアクリレートである。ＥＢＥＣＲＹＬ  ８４１１は、６５℃での粘度範囲が３，４００〜９，５００ｃｐｓの透明液体である。ＥＢＥＣＲＹＬ  ８４１３は、ＩＢＯＡに重量で６７ｗｔ％として希釈された二官能ウレタンアクリレートである。ＥＢＥＣＲＹＬ  ８４１３は、６０℃での粘度が３５，０００ｃｐｓの透明液体である。ＥＢＥＣＲＹＬ  ８４６５は、三官能ウレタンアクリレートである。ＥＢＥＣＲＹＬ  ８４６５は、Ｇａｒｄｎｅｒ  Ｃｏｌｏｒが２、６０℃での粘度が２１，０００ｃｐｓの透明液体である。ＥＢＥＣＲＹＬ  ８７０１は、三官能ウレタンアクリレートである。ＥＢＥＣＲＹＬ  ８７０１は、Ｇａｒｄｎｅｒ  Ｃｏｌｏｒが２、６０℃での粘度が４，５００ｃｐｓの透明液体である。ＥＢＥＣＲＹＬ  ９２６０は、三官能ウレタンアクリレートである。ＥＢＥＣＲＹＬ  ９２６０は、Ｇａｒｄｎｅｒ  Ｃｏｌｏｒが２、６０℃での粘度が４，０００ｃｐｓの透明液体である。ＥＢＥＣＲＹＬ  ５４６は、三官能ポリエステルアクリレートである。ＥＢＥＣＲＹＬ  ５４６は、Ｇａｒｄｎｅｒ  Ｃｏｌｏｒが１．５、２５℃での粘度が３５０，０００ｃｐｓの透明液体である。ＥＢＥＣＲＹＬ  ６５７は、四官能ポリエステルアクリレートである。ＥＢＥＣＲＹＬ  ６５７は、Ｇａｒｄｎｅｒ  Ｃｏｌｏｒが４、２５℃での粘度が１２５，０００ｃｐｓの透明液体である。ＥＢＥＣＲＹＬ  ８０９は、三官能ポリエステルアクリレートである。ＥＢＥＣＲＹＬ  ８０９は、Ｇａｒｄｎｅｒ  Ｃｏｌｏｒが３、６０℃での粘度が１，３００ｃｐｓの透明液体である。
【００４９】
分散剤成分は、任意の適した分散剤または望ましい分散剤を含んでいてもよく、限定されないが、高分子量のＡＢ−ジブロックコポリマー、例えば、ＢＡＳＦ  ＳＥから入手可能なＥＦＫＡ（登録商標）４３４０およびＢｙｋ−Ｃｈｅｍｉｅ  ＧｍｂＨから入手可能なＤＩＳＰＥＲＢＹＫ（登録商標）２１００、またはこれらの混合物が挙げられる。具体的な実施形態において、分散剤混合物は、シクロヘキサンジメタノールジアクリレート（例えば、Ｓａｒｔｏｍｅｒ  ＵＳＡ，ＬＬＣから入手可能なＣＤ４０６（登録商標））を含み、少なくとも１つのさらなる成分、例えば、ＥＦＫＡ（登録商標）４３４０は、ＢＡＳＦ  ＳＥから入手可能なＡＢ−ジブロックコポリマー構造を有する高分子量分散剤である。ある例示的な実施形態において、分散剤は、ポリマー分散剤、例えば、ＳＯＬＳＰＥＲＳＥ（登録商標）３９０００であり、Ｔｈｅ  Ｌｕｂｒｉｚｏｌ  Ｃｏｒｐｏｒａｔｉｏｎから市販されている。分散剤を、組成物の重量を基準として約２０重量％〜約１００重量％の範囲の量で加えてもよい。使用する顔料の量を基準として決定される量で分散剤を加えてもよい。
【００５０】
開示される硬化性インク組成物は、着色剤または顔料成分も含んでいてもよく、着色剤が、少なくとも１つのモノマーおよび少なくとも１つの分散剤に溶解または分解し得るかぎり、顔料、顔料混合物、顔料と染料の混合物などを含め、任意の所望な着色剤または効果的な着色剤であってもよい。具体的な実施形態において、着色剤は、顔料である。適切な顔料の例としては、ＰＡＬＩＯＧＥＮ  Ｖｉｏｌｅｔ  ５１００（ＢＡＳＦ）；ＰＡＬＩＯＧＥＮ  Ｖｉｏｌｅｔ  ５８９０（ＢＡＳＦ）；ＨＥＬＩＯＧＥＮ  Ｇｒｅｅｎ  Ｌ８７３０（ＢＡＳＦ）；ＬＩＴＨＯＬ  Ｓｃａｒｌｅｔ  Ｄ３７００（ＢＡＳＦ）；ＳＵＮＦＡＳＴ．Ｂｌｕｅ  １５：４（Ｓｕｎ  Ｃｈｅｍｉｃａｌ）；Ｈｏｓｔａｐｅｒｍ  Ｂｌｕｅ  Ｂ２Ｇ−Ｄ（Ｃｌａｒｉａｎｔ）；Ｐｅｒｍａｎｅｎｔ  Ｒｅｄ  Ｐ−Ｆ７ＲＫ；ＨＯＳＴＡＰＥＲＭ  Ｖｉｏｌｅｔ  ＢＬ（Ｃｌａｒｉａｎｔ）；ＬＩＴＨＯＬ  Ｓｃａｒｌｅｔ  ４４４０（ＢＡＳＦ）；Ｂｏｎ  Ｒｅｄ  Ｃ（Ｄｏｍｉｎｉｏｎ  Ｃｏｌｏｒ  Ｃｏｍｐａｎｙ）；ＯＲＡＣＥＴ  Ｐｉｎｋ  ＲＦ（Ｃｉｂａ）；ＰＡＬＩＯＧＥＮ  Ｒｅｄ  ３８７１  Ｋ（ＢＡＳＦ）；ＳＵＮＦＡＳＴ  Ｂｌｕｅ  １５：３（Ｓｕｎ  Ｃｈｅｍｉｃａｌ）；ＰＡＬＩＯＧＥＮ  Ｒｅｄ  ３３４０（ＢＡＳＦ）；ＳＵＮＦＡＳＴ  Ｃａｒｂａｚｏｌｅ  Ｖｉｏｌｅｔ  ２３（Ｓｕｎ  Ｃｈｅｍｉｃａｌ）；ＬＩＴＨＯＬ  Ｆａｓｔ  Ｓｃａｒｌｅｔ  Ｌ４３００（ＢＡＳＦ）；ＳＵＮＢＲＩＴＥ  Ｙｅｌｌｏｗ  １７（Ｓｕｎ  Ｃｈｅｍｉｃａｌ）；ＨＥＬＩＯＧＥＮ  Ｂｌｕｅ  Ｌ６９００、Ｌ７０２０（ＢＡＳＦ）；ＳＵＮＢＲＩＴＥ  Ｙｅｌｌｏｗ  ７４（Ｓｕｎ  Ｃｈｅｍｉｃａｌ）；ＳＰＥＣＴＲＡ  ＰＡＣ  Ｃ  Ｏｒａｎｇｅ  １６（Ｓｕｎ  Ｃｈｅｍｉｃａｌ）；ＨＥＬＩＯＧＥＮ  Ｂｌｕｅ  Ｋ６９０２、Ｋ６９１０（ＢＡＳＦ）；ＳＵＮＦＡＳＴ（登録商標）Ｍａｇｅｎｔａ  １２２（Ｓｕｎ  Ｃｈｅｍｉｃａｌ）；ＨＥＬＩＯＧＥＮ  Ｂｌｕｅ  Ｄ６８４０、Ｄ７０８０（ＢＡＳＦ）；Ｓｕｄａｎ  Ｂｌｕｅ  ＯＳ（ＢＡＳＦ）；ＮＥＯＰＥＮ  Ｂｌｕｅ  ＦＦ４０１２（ＢＡＳＦ）；ＰＶ  Ｆａｓｔ  Ｂｌｕｅ  Ｂ２ＧＯ１（Ｃｌａｒｉａｎｔ）；ＩＲＧＡＬＩＴＥ  Ｂｌｕｅ  ＢＣＡ（Ｃｉｂａ）；ＰＡＬＩＯＧＥＮ  Ｂｌｕｅ  ６４７０（ＢＡＳＦ）；Ｓｕｄａｎ  Ｏｒａｎｇｅ  Ｇ（Ａｌｄｒｉｃｈ）、Ｓｕｄａｎ  Ｏｒａｎｇｅ  ２２０（ＢＡＳＦ）；ＰＡＬＩＯＧＥＮ  Ｏｒａｎｇｅ  ３０４０（ＢＡＳＦ）；ＰＡＬＩＯＧＥＮ  Ｙｅｌｌｏｗ  １５２、１５６０（ＢＡＳＦ）；ＬＩＴＨＯＬ  Ｆａｓｔ  Ｙｅｌｌｏｗ  ０９９１  Ｋ（ＢＡＳＦ）；ＰＡＬＩＯＴＯＬ  Ｙｅｌｌｏｗ  １８４０（ＢＡＳＦ）；ＮＯＶＯＰＥＲＭ  Ｙｅｌｌｏｗ  ＦＧＬ（Ｃｌａｒｉａｎｔ）；Ｌｕｍｏｇｅｎ  Ｙｅｌｌｏｗ  Ｄ０７９０（ＢＡＳＦ）；Ｓｕｃｏ−Ｙｅｌｌｏｗ  Ｌ１２５０（ＢＡＳＦ）；Ｓｕｃｏ−Ｙｅｌｌｏｗ  Ｄ１３５５（ＢＡＳＦ）；Ｓｕｃｏ  Ｆａｓｔ  Ｙｅｌｌｏｗ  Ｄ１３５５，  Ｄ１３５１（ＢＡＳＦ）；ＨＯＳＴＡＰＥＲＭ  Ｐｉｎｋ  Ｅ  ０２（Ｃｌａｒｉａｎｔ）；Ｈａｎｓａ  Ｂｒｉｌｌｉａｎｔ  Ｙｅｌｌｏｗ  ５ＧＸ０３（Ｃｌａｒｉａｎｔ）；Ｐｅｒｍａｎｅｎｔ  Ｙｅｌｌｏｗ  ＧＲＬ  ０２（Ｃｌａｒｉａｎｔ）；Ｐｅｒｍａｎｅｎｔ  Ｒｕｂｉｎｅ  Ｌ６Ｂ  ０５（Ｃｌａｒｉａｎｔ）；ＦＡＮＡＬ  Ｐｉｎｋ  Ｄ４８３０（ＢＡＳＦ）；ＣＩＮＱＵＡＳＩＡ  Ｍａｇｅｎｔａ（ＤｕＰｏｎｔ）；ＰＡＬＩＯＧＥＮ  Ｂｌａｃｋ  Ｌ００８４（ＢＡＳＦ）；Ｐｉｇｍｅｎｔ  Ｂｌａｃｋ  Ｋ８０１（ＢＡＳＦ）；およびカーボンブラック、例えば、ＲＥＧＡＬ  ３３０（登録商標）（Ｃａｂｏｔ）、Ｃａｒｂｏｎ  Ｂｌａｃｋ  ５２５０、Ｃａｒｂｏｎ  Ｂｌａｃｋ  ５７５０（Ｃｏｌｕｍｂｉａ  Ｃｈｅｍｉｃａｌ）など、およびこれらの混合物が挙げられる。
【００５１】
開示される硬化性インク組成物は、熱安定剤も含み、例示的な熱安定剤は、Ｓａｒｔｏｍｅｒ  ＣＮ３２１６であり、２５℃での比重が１．１１３、２５℃での粘度が１，１００ｃｐｓのアクリレートを安定化する添加剤である。別の例示的な熱安定剤は、ＩＲＧＡＳＴＡＢ  ＵＶ  １０であり、Ｃｉｂａ  Ｓｐｅｃｉａｌｔｙ  Ｃｈｅｍｉｃａｌｓから入手可能であり、ラジカル捕捉剤として作用する。上述の両方のラジカル捕捉剤は、特に、室温で長時間保存されるため、インクの容器内での安定性を促進し、顔料および他の成分と共に高温で処理され、放射性硬化性インクを生成しつつ、ＵＶ硬化性成分の部分的な熱硬化を予防する。
【００５２】
開示される硬化性インク組成物は、最適なレオロジー特性および画像転写特性を達成するために、クレイとＣＮ２２５６の混合物も含む。
【００５３】
ある例示的な実施形態において、デジタルオフセットインク組成物は、元々はＩＲＧＡＬＩＴＥ  Ｂｌｕｅ  ＧＬＯとしてＣｉｂａから入手可能なシアン顔料であるＢＡＳＦ  ＨＥＬＩＯＧＥＮ  Ｂｌｕｅ  Ｄ  ７０８８を含んでいてもよい。インク組成物に添加される着色剤または顔料の量は、インク組成物の合計重量を基準として、組成物の約１０重量％〜約３０重量％、または約１９重量％〜約２５重量％、または約２０重量％以上、約３０重量％までの範囲内であってもよい。
【００５４】
ある実施形態において、アクリレートインク組成物は、レオロジー改質剤を含んでいてもよい。例示的なレオロジー改質剤は、改変された無機化合物または改変されていない無機化合物であってもよく、有機クレイ、アタパルジャイトクレイおよびベントナイトクレイ（テトラアルキルアンモニウムベントナイトを含む）および処理された合成シリカおよび未処理の合成シリカを含む。適した有機クレイとしては、Ｓｏｕｔｈｅｒｎ  Ｃｌａｙ  Ｐｒｏｄｕｃｔｓ製のＣＬＡＹＴＯＮＥ  ＨＡおよびＣＬＡＹＴＯＮＥ  ＨＹが挙げられる。テトラアルキルアンモニウムベントナイトの適した例としては、Ｃｅｌｅｒｉｔａｓ  Ｃｈｅｍｉｃａｌｓ製のＣＥＬＣＨＥＭ  ３１７４３−０９、ＣＥＬＣＨＥＭ  ３１７４４−０９およびＣＥＬＣＨＥＭ  ３１７４５−０９が挙げられる。他の例示的なレオロジー改質剤としては、有機化合物、例えば、ＥＦＫＡ（登録商標）１９００およびＥＦＫＡ（登録商標）１９２０が挙げられ、両方ともＢＡＳＦ製の改変された水素化ヒマシ油である。着色剤をクレイ成分と共に加えてもよい。ある実施形態において、クレイは、Ｓｏｕｔｈｅｒｎ  Ｃｌａｙ  Ｐｒｏｄｕｃｔｓ製のＣＬＡＹＴＯＮＥ（登録商標）ＨＹである。ある実施形態において、クレイ成分を、シリカ、例えば、Ｄｅｇｕｓｓａ  Ｃａｎａｄａ，Ｌｔｄから入手可能なＡＥＲＯＳＩＬ  ２００と置き換えてもよく、組成物の合計重量を基準として、約１重量％〜約５重量％、または約１．４重量％〜約３．５重量％、または約１．８重量％〜２．０重量％の範囲内の量で加える。
【００５５】
実施形態のデジタルオフセットインク組成物は、開始剤系を含み、開始剤系は、インクの硬化性成分（硬化性モノマーを含む）の重合を開始させる光開始剤を含んでいてもよい。ある実施形態において、開始剤は、紫外線照射によって活性化する光開始剤である。例示的な光開始剤としては、ＩＲＧＡＣＵＲＥ  ３７９、ＩＲＧＡＣＵＲＥ  １８４およびＩＲＧＡＣＵＲＥ  ８１９が挙げられ、全てＣｉｂａ  Ｓｐｅｃｉａｌｔｙ  Ｃｈｅｍｉｃａｌｓから入手可能である。ＩＲＧＡＣＵＲＥ  ３７９は、２−ジメチルアミノ−２−（４−メチル−ベンジル）−１−（４−モルホリノ−４−イル−フェニル）−ブタン−１−オンであり、分子量が３８０．５である。ＩＲＧＡＣＵＲＥ  １８４は、１−ヒドロキシ−シクロヘキシル−フェニル−ケトンであり、分子量が２０４．３である。ＩＲＧＡＣＵＲＥ  ８１９は、ビス（２，４，６−トリメチルベンゾイル）−フェニルホスフィンオキシドであり、分子量が４１８．５である。別の例示的な光開始剤は、Ｅｓａｃｕｒｅ  ＫＩＰ  １５０であり、Ｌａｍｂｅｒｔｉ  Ｔｅｃｈｎｏｌｏｇｉｅｓから入手可能であり、オリゴマー性のアルファヒドロキシケトン、オリゴ［２−ヒドロキシ−２−メチル−１−［４−（１−メチルビニル）フェニル］プロパノン］である。光開始剤は、インク組成物の０〜約１０ｗｔ％の量で存在していてもよく、約５ｗｔ％〜約８ｗｔ％を含む。ある実施形態において、（メタ）アクリレートインク組成物は、光開始剤を含んでいてもよい。光開始剤は、液体系または固体系、またはこれらの組み合わせであってもよい。一般的に、光開始剤は、１−ヒドロキシ−シクロヘキシル−フェニル−ケトン、ビス（２，４，６−トリメチルベンゾイル）−フェニルホスフィンオキシド、オリゴ［２−ヒドロキシ−２−メチル−１−［４−（１−メチルビニル）フェニル］プロパノン］、２−ジメチルアミノ−２−（４−メチル−ベンジル）−１−（４−モルホリン−４−イル−フェニル）−ブタン−１−オン、ジフェニル（２，４，６−トリメチルベンゾイル）ホスフェートオキシドおよび２−メチル−１［４−メチルチオ］フェニル］−２−モルホリノプロパン−１−オン、またはこれらの混合物または組み合わせを含んでいてもよい。適した光開始剤としては、ジアルコキシ−アセト−フェノン、ジアルコキシ−アルキル−フェノン、アミノ−アルキル−フェノンおよびアシル−ホスフィンオキシドの群からの光開始剤が挙げられる。他の適した光開始剤は、ベンゾフェノンおよびチオキサントンの群からの光開始剤が挙げられ、適したアミン共力剤からの活性化を必要とする。例示的な光開始剤としては、Ａｌｌｎｅｘ製のＡＤＤＩＴＯＬ  ＬＸ、ＡＤＤＩＴＯＬ  ＤＸ、ＡＤＤＩＴＯＬ  ＢＤＫ、ＡＤＤＩＴＯＬ  ＣＰＫ、ＡＤＤＩＴＯＬ  ＤＭＭＴＡ、ＡＤＤＩＴＯＬ  ＴＰＯ、Ｅｓａｃｕｒｅ  １００１Ｍ、ＢＡＳＦ製のＩＲＧＡＣＵＲＥ  １２７、ＩＲＧＡＣＵＲＥ  １８４、ＩＲＧＡＣＵＲＥ  ３７９、ＩＲＧＡＣＵＲＥ  ８１９およびＩＲＧＡＣＵＲＥ  ２９５９が挙げられる。ＩＩ型光開始剤と共に使用される例示的なアミン共力剤としては、Ｌａｍｂｓｏｎ製のＳＰＥＥＤＣＵＲＥ  ＰＤＡ、ＳＰＥＥＤＣＵＲＥ  ＥＤＢ、Ｅｓｓｔｅｃｈ，Ｉｎｃ．���のエチル−４−ジメチルアミノベンゾエート、２−エチルヘキシル  ４−ジメチルアミノベンゾエートが挙げられる。ある実施形態において、（メタ）アクリレートインク組成物は、低臭気光開始剤、例えば、Ｌａｍｂｅｒｔｉ  Ｓ．ｐ．Ａ．から入手可能なＥＳＡＣＵＲＥ  ＫＩＰ  １５０を含んでいてもよい。
【００５６】
顔料、フィラー材料、チキソトロピー剤などの高品質の分散を行う（例えば、高い飽和度を有する色が得られる）のに適した装置およびプロセスとしては、３ロールミル、高粘度ブレンダー、ニーダー、高剪断ミキサー、音響ミキサー、遊星型ミキサー、押出成型機、および顔料を高粘度媒体に十分に分散させることができる他の装置が挙げられ、これらは単独で使用されるか、または組み合わせて使用される。
【００５７】
上述の水で希釈可能なインク材料成分に基づくインク配合物を作成した。これらのインクは、当該技術分野でよく知られているプロセスによって調製した。例示的な配合物を表１に開示する。
【００５８】
表１：優れた硬化性および堅牢性を有するデジタルアドバンスドリソグラフィーの画像化高粘度インクセット
【００５９】
【表１】
2018044149.tif 000002
【００６０】
表１の配合されたインクの重要な特徴は、以下である。（１）水銀ランプを使用し、実行可能なＵＶ  ＬＥＤが必要な場合に、光の吸収を最大化するために４つの光開始剤系を使用する。（２）一定の画像堅牢性での高速能力に望ましい複数回の短い露光の通過を用いると、予想されない効果効率の増加がある。さらに良好な性能が、さらに短い露光時間で可能なことも予想される。（３）３５℃での粘度が約１５０Ｐａ・ｓ（パスカル秒）以上のインクのための効果的な硬化が可能である。（４）１．５秒の累積的な露光時間の後、４種類全てのインクが、ＭＥＫ  Ｄｏｕｂｌｅ  Ｒｕｂが５０以上であるインクセット；（５）４つの光開始剤の使用によって、同じ光開始剤パッケージを含み、ＭＥＫ  Ｄｏｕｂｌｅ  Ｒｕｂ法で測定されるのと同じ必要な硬化性能を有するインクの設計が容易になる。全てのインクは、デジタルアドバンスドリソグラフィー画像化アーキテクチャのためのＵＶ硬化性成分を含有し、顔料は、必要なＵＶ硬化性成分と適合性である。インクは、３５℃での粘度範囲が１〜２．５×１０５ｃｐｓ（１００ｒａｄ／ｓ）であり、粘着範囲が２５〜３５ｇ・ｍ（６０ｓ）である。以前の３種類の配合物は、配合インクの単なる例であり、種々の組み合わせで他の顔料と混合されてもよい。
【００６１】
得られたインクの処方を表１に示す。表２は、古い設計を、新しく提案された設計と比較したものである。表２は、従来のオフセットインクのために選択される光開始剤の推奨される範囲も含み、デジタルアドバンスドリソグラフィー画像化に使用される光開始剤の２つであるＩｒｇａｃｕｒｅ  ８１９および１８４は、この推奨される量以外である。
【００６２】
表２：コントロールと新しい設計の比較光開始剤パッケージと、推奨される範囲
【００６３】
【表２】
2018044149.tif 000003
【００６４】
図２は、実施形態に従ってＤｏｕｂｌｅ  ＭＥＫ  Ｒｕｂによって測定されるような印刷の堅牢性に対する硬化速度の影響を示す。２種類の異なる速度（１ｍ／ｓおよび０．１６８ｍ／ｓ）で、Ｆｕｓｉｏｎ  ＵＶ  Ｌｉｇｈｔ  Ｈａｍｍｅｒ  ６で複数回露光してサンプルを硬化させた。１ｍ／ｓで１回通過させた後に、最も高いＭＥＫ  ｄｏｕｂｌｅ  ｒｕｂ値と最も高い硬化速度（複数回通過後の最大硬化）を有する光開始剤組成物をシアンインクについて選択した。この最適値をＫ、ＭおよびＹのインクに使用した。実際のＵＶ露光時間を計算し、１ｍ／ｓおよび０．１６８ｍ／ｓでの硬化特性を比較した。Ｄｏｕｂｌｅ  ＭＥＫ  Ｒｕｂ応答の顕著な差を図２に示す。高速での複数回の通過によって、目標とするＭＥＫ  Ｒｕｂ耐性は、１．５秒未満で達成され、一方、遅い硬化速度を使用したとき、同じＭＥＫ  ｒｕｂを達成するのに、露光は３秒を超えた。これに加え、高速硬化データは、全ての実際の目的について、時間経過に伴って線形に増加したが、低速硬化データでは、これは起こらなかった。累積的な露光時間を、多数の等価な通過（Ｎ）またはもっと高速の通過（例えば、２ｍ／ｓ）によって得ることができる場合、硬化効率はさらに増加するであろうと考えられる。
【００６５】
図３は、実施形態にかかるＭＥＫ  Ｒｕｂ  Ｔｅｓｔに使用される印刷物の厚みを示す。図３は、目標とするＯＤおよびそれぞれの厚みで、ＸＲＣＣ  Ｍｉｍｉｃｏ  Ｔｅｓｔ  Ｆｉｘｔｕｒｅに印刷された全てのインク（Ｋ、Ｃ、Ｍ、Ｙ）の比較硬化性能を示す。
【００６６】
図４は、実施形態にかかる提案されたデジタルアドバンスドリソグラフィーの画像化インクセットのための最適化のまとめとＤｏｕｂｌｅ  ＭＥＫ  Ｒｕｂ  Ｏｎｅ−Ｐａｓｓ  Ｄａｔａを示す。図４は、１回目の通過後、コントロールインク（最適化前）と、表１のインクセット（４つの光硬化剤を用いて最適化後）の比較ＭＥＫ  Ｄｏｕｂｌｅ  Ｒｕｂデータを示し、図５は、１ｍ／ｓで複数回通過後の比較ＭＥＫ  Ｄｏｕｂｌｅ  Ｒｕｂデータを示す。全ての４つのデジタルアドバンスドリソグラフィーの画像化インクは、１回通過させた後でさえ、ＭＥＫ  ｒｕｂ耐性の顕著な向上を示す。
【００６７】
図５は、以前の主要な設計と比較して、実施形態にかかる提案されたデジタルアドバンスドリソグラフィーの画像化インクセットのためのＤｏｕｂｌｅ  ＭＥＫ  Ｒｕｂ  Ｄａｔａを示す。図４および図５に示すように、３つの光開始剤系を使用する重要な影響は、全ての色について短い露光時間で見られる堅牢性の顕著な向上（Ｋ＞１００％）と、新しい組成物またはインクが、それぞれの色が個々に、または連続して塗布されるマルチ硬化ステーションまたはマルチパス印刷システムの利点を全て受けることができることである。３つの光開始剤が必要であるが、同じ光開始剤パッケージを含むインクの設計を容易にし、必要な場合には、ＭＥＫ  Ｄｏｕｂｌｅ  Ｒｕｂ法で測定されるのと同じ硬化性能を得るために４つの光開始剤の使用を利用することができる。
【００６８】
インク層がブランケットと基材の間に分けられる従来のオフセットプロセスとは対照的に、それぞれのインクを、デジタルアドバンスドリソグラフィー画像化コンポジットフルオロシリコーンブランケットに適用し、その表面から紙基材に完全に転写した。インクを、Ｄ球を取り付けたＦｕｓｉｏｎ  ＵＶ  Ｌｉｇｈｔｈａｍｍｅｒ  Ｌ６硬化ステーションで硬化した後に、転写された画像のＬ＊輝度がそれぞれの色に適した範囲にあり、ＵＶＶ、ＵＶＡ、ＵＶＢおよびＵＶＣ帯に適用されるエネルギー容量がそれぞれ６４０、１４０１、４２０および３７ｍＪ／ｃｍ２になるような名目上の光学密度でＸＥＲＯＸ  Ｄｉｇｉｔａｌ  Ｃｏｌｏｒ  Ｅｌｉｔｅ  Ｇｌｏｓｓ（ＤＣＥＧ）紙に転写した。印刷サンプルを１９７フィート／分の速度でＵＶランプの下を通過させた。
【００６９】
ＭＥＫ  Ｒｕｂ  Ｔｅｓｔｉｎｇ（堅牢性）：  メチルエチルケトン（ＭＥＫ）溶媒に浸したソフトアプリケーターを、室温で、ＤＣＥＧ紙の上のそれぞれの画像に対し、一定の圧力で均一に広げ（約２ｃｍ）、ＭＥＫによって２回擦るのを５回行うそれぞれの後に、新しいＭＥＫをアプリケーターで再び適用する。報告される値は、紙基材が見えるようになるまでに必要な、ＭＥＫによって２回擦った回数である。
【００７０】
ＭＥＫ  Ｒｕｂ  Ｔｅｓｔｉｎｇのためのインクの調製。ここに記載する方法を使用し、以下の表３の列に列挙した全てのインクを調製した。次いで、実施例１および２（ＥＸ１およびＥＸ２）を比較例（ＣＥＸ１からＣＥＸ６）と比較した。
【００７１】
インク調製の合計スケール３００ｇに基づき、インク基剤成分の第１のセット（分散剤、モノマー、オリゴマーおよび熱安定剤を含む）を１Ｌのステンレス製容器に加えた。この容器に、熱電対、ＩＫＡ（登録商標）から入手可能な攪拌装置、アンカーインペラーを取り付け、ＩＫＡ（登録商標）から入手可能な加熱マントルに入れた。容器内の成分を約８０℃、約２００ＲＰＭで約３０分間攪拌した。次いで、インク基剤成分の第２のセット（光開始剤）を、約８０℃で攪拌しつつゆっくりと加え、攪拌を約１時間続けた。媒剤基剤成分を溶解させ、所与の量のカラー顔料をこの系に加え、系に空気が入り込むのを注意深く避けつつ、攪拌速度を約４００ＲＰＭまで上げた。着色した混合物を約４００ＲＰＭで約３０分間攪拌し、この時点で、着色した混合物にクレイをゆっくりと加え、次いで、約４００ＲＰＭでさらに１５分間攪拌した。混合した成分が入った容器を、直径４０ｍｍの高剪断Ｃｏｗｌｅｓブレードを取り付けたＨｏｃｋｍｅｙｅｒ  Ｅｑｕｉｐｍｅｎｔ  Ｃｏｒｐｏｒａｔｉｏｎから入手可能な高速剪断ミルに移し、インクを約５，０００ＲＰＭで約１時間攪拌した。次いで、十分に混合した成分混合物を、Ｋｅｎｔ  Ｍａｃｈｉｎｅ  Ｗｏｒｋｓによって製造された３ロールミル装置に定性的に移し、最初に、１回目の通過のときの投入エプロンロールの速度が４００ＲＰＭ、次いで、２回目の通過のときの投入エプロンロールの速度が２００ＲＰＭで、この材料のコンポジットペーストを３ロールミルに通した。
【００７２】
表３：ＭＥＫ  Ｒｕｂ  Ｔｅｓｔｉｎｇのインク組成
【００７３】
【表３】
2018044149.tif 000004
【００７４】
図６は、実施形態にかかる提案されたインクセットの粘度データのプロットである。図６に示されるように、開示されるインクセットは、最良の画像化性能に必要な同様の高周波数の粘度を有し、平均粘度は２２８Ｐａ・ｓ±１５．４％である。
【００７５】
図７は、実施形態にかかるデジタルアドバンスドリソグラフィー画像化システムのための３つの光開始剤インクセットを製造するためのプロセスフロー図を示す。操作７０５において、プロセス７００は、モノマー、分散剤、安定化剤などを加えるか、または混合することによって開始する。操作７１０において、このプロセスは、加えられたモノマーおよび分散物をブレンドする。操作７１５において、互いに非常に特殊な比率で使用される３つ以上の光開始剤を混合物に加え、ブレンドする。操作７２０において、このプロセスは、アンカーインペラーおよび高剪断での混合を含み、顔料を濡らす。操作７２５において、このプロセスは、顔料と、ＣＬＡＹＴＯＮＥ  ＨＹのような添加剤をブレンドする。操作７３０において、このプロセスは、混合物のミルによる混合を行い、操作７４０において、混合された混合物を褐色ガラス瓶に入れる。
【図１】
2018044149.tif 000005
【図２】
2018044149.tif 000006
【図３】
2018044149.tif 000007
【図４】
2018044149.tif 000008
【図５】
2018044149.tif 000009
【図６】
2018044149.tif 000010
【図７】
2018044149.tif 000011